(57)【要約】【課題】炭化水素系界面活性剤等を含む洗浄水に対して耐洗浄性に優れ、潤滑性能を低下させることのないグリース組成物を提供する。【解決手段】炭化水素系基油中に増ちょう剤として金属石鹸を含有させた基グリースに対して、ポリマーと、ワックス又は酸化亜鉛のいずれか一方若しくは両方を含有させてなる。【選択図】なし【特許請求の範囲】
【請求項１】
炭化水素系基油中に増ちょう剤として金属石鹸を含有するグリース組成物であって、
ポリマーと、ワックス又は酸化亜鉛のいずれか一方若しくは両方を含むことを特徴とするグリース組成物。
【請求項２】
上記ポリマーを、グリース全量に対して１０〜２０質量％の割合で含有することを特徴とする請求項１記載のグリース組成物。
【請求項３】
上記ワックス又は酸化亜鉛のいずれか一方若しくは両方を、それぞれ、グリース全量に対して５〜１０質量％の割合で含有することを特徴とする請求項１又は２記載のグリース組成物。
【請求項４】
４０℃における動粘度が３００〜１４００ｍｍ２／ｓであることを特徴とする請求項１乃至３の何れか１項記載のグリース組成物。
【請求項５】
上記ワックスは、融点が１００℃以上であることを特徴とする請求項１乃至４の何れか１項記載のグリース組成物。
【発明の詳細な説明】
【技術分野】
【０００１】
本発明は、グリース組成物に関し、より詳しくはフッ素系液体、炭化水素系界面活性剤等を含む洗浄水に対して耐洗浄性に優れたグリース組成物に関する。
【背景技術】
【０００２】
炭化水素系油を基油とするものであって耐水性を有するグリースとしては、リチウム金属石鹸グリースが広く使用されており、さらに耐水性を高めるために耐水性付与剤として界面活性剤、ポリマー、固体潤滑剤などを使用する方法が提案されている（例えば、特許文献１〜３を参照。）。
【０００３】
それらの耐水性グリースは、多量に水がかかる環境での使用を想定しての検討がなされているが、炭化水素系界面活性剤等を主成分とする洗剤に対する耐洗浄性についての検討はなされていない。
【０００４】
防水性を付与された家電製品は、浴室や台所等洗剤を含む水のかかる環境での使用が想定されるため、これら家電製品に組み込まれるグリースとしては、水のみならず炭化水素系界面活性剤等を主成分とする洗剤に対する耐洗浄性を有することが求められる。
【０００５】
その解決手段として、例えば、パーフルオロポリアルキルエーテル油を基油とするフッ素グリースや、シリコーン油を基油とするシリコーングリースを使用することが挙げられる。
【０００６】
しかしながら、フッ素グリースの場合、特に防水性が付与された家電製品においては、その検査工程においてフッ素系液体での気密性試験を実施されることがあり、フッ素グリースの基油がフッ素系液体に対して相溶性を有するためにその一部が流出してしまう問題がある。また、シリコーングリースの場合、非常に高価なグリースであるとともに、金属同士の潤滑性能が悪いことが知られているため適用部位の材質に制限がされる。
【先行技術文献】
【特許文献】
【０００７】
【特許文献１】特開２００９−２５６４４４号公報
【特許文献２】特許第３４６２３８４号公報
【特許文献３】国際公開第２００６／０４３５６６号公報
【発明の概要】
【発明が解決しようとする課題】
【０００８】
そこで本発明は、このような従来の実情に鑑みて提案されたものであり、炭化水素系界面活性剤等を含む洗浄水に対して耐洗浄性に優れ、潤滑性能を低下させることのないグリース組成物を提供することを目的とする。
【課題を解決するための手段】
【０００９】
本発明者らは、上述した目的を達成するために鋭意検討を重ねた結果、炭化水素系基油中に増ちょう剤としての金属石鹸を含有させた基グリースに、ポリマーを含有させるとともに、ワックス又は酸化亜鉛のいずれか一方又は両方を含有させることによって、それらが耐洗浄性付与剤として作用し、炭化水素系界面活性剤等を主成分とする洗剤に対して優れた耐洗浄性を有するグリース組成物となることを見出し、本発明を完成するに至った。
【００１０】
すなわち、本発明に係るグリース組成物は、炭化水素系基油中に増ちょう剤として金属石鹸を含有するグリース組成物であって、ポリマーと、ワックス又は酸化亜鉛のいずれか一方若しくは両方を含むことを特徴とする。
【００１１】
ここで、上記ポリマーを、グリース全量に対して１０〜２０質量％の割合で含有することが好ましい。
【００１２】
また、上記ワックス又は酸化亜鉛のいずれか一方若しくは両方を、それぞれ、グリース全量に対して５〜１０質量％の割合で含有することが好ましい。
【００１３】
また、４０℃における動粘度が３００〜１４００ｍｍ２／ｓであることが好ましい。
【発明の効果】
【００１４】
本発明によれば、炭化水素系界面活性剤等を含む洗浄水にて洗浄した場合においても、グリースの流出を防止して優れた耐洗浄性を発揮することができ、グリース特性を維持することができる。
【発明を実施するための形態】
【００１５】
以下、本発明に係るグリース組成物について、詳細に説明する。なお、本発明は、以下の実施形態に限定されるものではなく、本発明に要旨を変更しない範囲において変更が可能である。
【００１６】
本発明に係るグリース組成物は、炭化水素系基油中に増ちょう剤として金属石鹸を含有するグリース組成物であって、炭化水素系界面活性剤等を主成分とする洗剤に対して優れた耐洗浄性を有するものである。このグリース組成物によれば、洗浄に伴うグリース成分の流出を防止することができるので、そのグリース特性を維持することができる。
【００１７】
ここで、「耐洗浄性」とは、上述のような炭化水素系界面活性剤等を主成分とする洗剤を用いて洗浄したときに、その洗浄に伴ってグリースが流出することを防ぎ、そのグリース特性が損なわれない性質をいう。
【００１８】
具体的に、本発明に係るグリース組成物は、炭化水素系基油中に増ちょう剤として金属石鹸を含有してなる基グリース（金属石鹸グリース）に、ポリマーと、ワックス又は酸化亜鉛のいずれか一方若しくは両方を含有してなる。
【００１９】
グリース組成物に含有される基油（ベースオイル）としては、フッ素系液体に対して相溶性の低い炭化水素系の基油であれば特に限定されず、例えばパラフィン系やナフテン系の鉱物油のほか、合成炭化水素油（ＰＡＯ）、合成エステル油、エーテル油、ポリアルキレングリコール油（ＰＡＧ）等を用いることができる。このような炭化水素系基油によれば、フッ素系液体での気密性試験に際してもこの基油が流出することがなく、潤滑性能を維持することができる。
【００２０】
また、増ちょう剤としての金属石鹸についても、フッ素系液体に対して相溶性の低いものであれば特に限定されない。例えば、リチウム石鹸、リチウム複合石鹸、カルシウム石鹸、カルシウム複合石鹸、アルミニウム石鹸、アルミニウム複合石鹸等が挙げられ、これらの金属石鹸を単独で、若しくは２種類以上を組み合わせて使用することができる。
【００２１】
炭化水素系基油の含有量、金属石鹸の含有量としては、特に限定されるものではなく、一般的に使用される含有量の範囲とすることができる。例えば、炭化水素系基油の含有量としては、グリース全量に対して３０質量％〜８５質量％の割合で含有させることができる。また、金属石鹸の含有量としては、グリース全量に対して１質量％〜２０質量％の割合で含有させることができる。
【００２２】
なお、基油と金属石鹸の配合割合によって、所望とするグリース硬度となるように調整することができる。例えば、グリース硬度を硬くするためには基油の割合を少なくし、一方で軟らかくするためには基油の割合を多くする。
【００２３】
本発明に係るグリース組成物においては、上述した基グリース（金属石鹸グリース）にポリマーを含有する。このようにポリマーを含有することによって、グリースの付着性を向上させ、さらにグリースの構成成分の分散を容易にすることができ、後述のワックス又は酸化亜鉛と共に含有させることで耐洗浄性を向上させることができる。
【００２４】
ポリマーとしては、特に限定されるものではなく、例えばポリメタクリレート、ポリイソブチレン、オレフィン重合体等を使用することができる。
【００２５】
また、ポリマーの含有量としては、特に限定されないが、グリース全量に対して１０質量％以上とすることが好ましい。ポリマーの含有量を１０質量％以上とすることによって、上述した効果を十分に得ることができ、より効果的に耐洗浄性を向上させることができる。なお、ポリマーの含有量の上限値として、その含有量が２０質量％を超えると、グリースが硬くなりすぎて使用が困難となる。作業効率等の観点からすると、ポリマーを添加したときの基油の４０℃における動粘度が３００〜１４００ｍｍ２／ｓとなるように調整するのが好ましい。したがって、ポリマーの含有量としては、グリース全量に対して１０質量％〜２０質量％とすることが好ましい。
【００２６】
また、本発明に係るグリース組成物においては、ワックス又は酸化亜鉛のいずれか一方又は両方を含有する。このように、上述したポリマーと共に、ワックス又は酸化亜鉛のいずれか一方又は両方を含有することによって、グリースの耐洗浄性を向上させることができる。
【００２７】
ワックスとしては、特に限定されるものではなく、天然ワックス、鉱油系又は合成系の各種ワックスを用いることができる。具体的には、例えば、カルナウバワックス、パラフィンワックス、モンタンワックス、マイクロクリスタリンワックス、ペトロラタムなどの天然ワックスや、フィッシャー・トロプシュワックス、ポリエチレンワックス、天然ワックス誘導体などの合成ワックス等を用いることができる。その中でも、融点が高く１００℃以上のものであることが好ましく、これにより、グリースの適用環境に制限されることなく、また幅広い産業分野において高い汎用性で以って使用することができる。
【００２８】
酸化亜鉛としては、特に限定されるものではなく、周知の方法で製造されたものを用いることができる。また、その粒径等についても如何なるものであってもよい。
【００２９】
ワックスの含有量としては、特に限定されないが、グリース全量に対して５．０質量％以上とすることが好ましい。ワックスはグリースの耐洗浄性を向上させる目的で添加されるが、含有量を５．０質量％以上とすることによって、より効果的に洗浄に伴うグリースの流出を抑制することができ耐洗浄性を向上させることができる。なお、ワックスの含有量の上限値として、その含有量が１０質量％を超えるとグリースが硬くなりすぎ使用が困難となる。したがって、ワックスの含有量としては、グリース全量に対して５．０質量％〜１０質量％とすることが好ましい。
【００３０】
また、同様に、酸化亜鉛の含有量についても、特に限定されないが、グリース全量に対して５．０質量〜１０質量％とすることが好ましい。このように、５．０質量〜１０質量％の範囲で酸化亜鉛を含有させることによって、より効果的に洗浄に伴うグリースの流出を抑制することができ耐洗浄性を向上させることができる。
【００３１】
また、本発明に係るグリース組成物には、必要に応じて、一般的に潤滑油やグリースの分野で使用される各種の添加剤、例えば、酸化防止剤、腐食防止剤、防錆剤、耐摩擦摩耗添加剤、極圧添加剤、油性剤等を添加配合することができる。なお、これら各種の添加剤の含有量についても、それぞれ要求される性能に応じて任意に定めることができる。
【００３２】
本発明に係る金属石鹸グリース組成物は、通常のグリース組成物の製造方法と同様にして製造することができる。
【００３３】
例えば、上述した炭化水素系基油と増ちょう剤である金属石鹸を混練し、得られた基グリースに、ポリマーと、ワックス又は酸化亜鉛のいずれか一方又は両方を配合し、さらに必要に応じて添加剤を加えて混練することにより、耐洗浄性に優れたグリース組成物を得ることができる。
【００３４】
これらの混練処理には、万能攪拌機や３本ロール、コロイドミル、ホモジナイザー等の混練装置を用いることができる。なお、上述した各成分を同時に混練してもよい。
【００３５】
以上詳細に説明したように、本発明に係るグリース組成物は、炭化水素系基油中に増ちょう剤として金属石鹸を含有するグリース組成物であって、ポリマー、ワックス又は酸化亜鉛のいずれか一方又は両方を含有してなる。このようなグリース組成物によれば、炭化水素系界面活性剤等を主成分とする洗剤に対して優れた耐洗浄性を有し、洗浄に伴うグリース成分の流出を防止することができるので、そのグリース特性を維持することができる。したがって、このように洗剤が接触し得る環境下においても好適に用いることができる。また、従来のようにフッ素グリースやシリコーングリースと異なり、フッ素系液体に接触した場合でもその基油の一部が流出することなく、また適用部材の材質に特段の制限がないため、高い汎用性で以って使用することができる。
【実施例】
【００３６】
以下に本発明についての実施例を説明するが、本発明は下記の実施例に限定されるものではない。
【００３７】
（実施例１〜６、比較例１〜２）
通常の製造で得られたリチウム石鹸の基グリースに、下記表１に示す組成からなるポリマー、ワックス及び／又は酸化亜鉛を配合し、万能攪拌機で攪拌した後、３本ロールで分散させて試料のグリース組成物を作製した。
【００３８】
ポリマーとしては、ＪＸ日鉱日石エネルギー（株）製テトラックス６Ｔを用いた。また、ワックスとしては、三井化学（株）製ハイワックスＮＬ２００を用いた。また、酸化亜鉛としては、堺化学工業（株）製の酸化亜鉛 １種を用いた。
【００３９】
作製した金属石鹸グリース組成物について、以下に示す方法によってちょう度（４０℃における動粘度）及び耐洗浄性を測定した。下記表１に測定結果を示す。
ちょう度の測定：ＪＩＳ  Ｋ  ２２２０に規定された方法で実施した。
耐洗浄性の測定：ＪＩＳ  Ｋ  ２２２０に規定された水洗耐水度試験において、水に５質量％となるよう台所用合成洗剤を添加して実施した。試験は３８℃、１時間で実施し、試験後の軸受、外輪受け、外輪押さえ、内輪押さえは、９３℃で１５時間乾燥させて軸受からのグリースの流出量を測定した。台所用洗剤としては、ライオン（株）製ママレモンを用いた。
【００４０】
【表１】
2013216810.tif 000002
【００４１】
表１に示すように、金属石鹸を含む基グリースに対して、ポリマーと、ワックス又は酸化亜鉛のいずれか一方又は両方を添加した実施例１〜６では、グリース流出量が１０重量％未満となり、優れた耐洗浄性を示すことが分かった。
【００４２】
特に、ポリマーをグリース全量に対して１０質量％以上の割合で添加し、またワックス又は酸化亜鉛のいずれか一方又は両方をそれぞれグリース全量に対して５質量％以上の割合で添加することによって、より一層に耐洗浄性が向上することが分かった。さらに、ワックスと酸化亜鉛とを両方配合することで耐洗浄性がさらに向上することが分かった。
【００４３】
一方で、比較例１に示す組成からなるグリース組成物では、ポリマーを含むリチウム石鹸グリースではあるものの、グリース流出量が１５．８重量％もあり耐洗浄性に劣ることが分かる。また、ワックスを添加しているもののポリマーを含有していない比較例２に示す組成からなるグリース組成物においても、グリース流出量が１４．０重量％もあり耐洗浄性に劣ることが分かる。
【００４４】
以上のように、炭化水素系基油中に増ちょう剤として金属石鹸を含有するグリース組成物において、ポリマーと、ワックス又は酸化亜鉛のいずれか一方若しくは両方とを含有させることによって、その適用箇所に炭化水素系界面活性剤等を含む洗浄水がかかった場合においても、グリースの流出が少なく、優れた耐洗浄性を示すことが分かった。